(57)【特許請求の範囲】
【請求項１】
ローラ芯材に巻き付ける塗装ローラ用の繊維構造体であって、
地組織と、
この地組織の片面から起立させたカバリング糸からなるパイル部と
を備えた塗装ローラ用の繊維構造体。
【請求項２】
上記カバリング糸は、芯糸の周囲に鞘糸が多重に巻き付けられた請求項１に記載の塗装ローラ用の繊維構造体。
【請求項３】
上記パイル部がカットパイルで構成された請求項１又は２に記載の塗装ローラ用の繊維構造体。
【発明の詳細な説明】
【技術分野】
【０００１】
本発明は、塗装ローラ用のための繊維構造体に関する。
【背景技術】
【０００２】
従来から、ローラ芯材にパイル生地を巻き付けた塗装ローラが知られている。パイル生地は、織物や編み物からなる地組織と、この地組織とともに構成され地組織の表面から飛び出した別糸からなるパイル部とを備えている。
そして、塗装ローラは表面のパイル生地に塗料を含ませて使用するが、パイル部が倒れていると、塗料の含み量が少なくなったり、塗装面の凹凸に先端が届かなくなったりして均一な塗装ができなくなってしまうことがある。
そのため、塗装ローラ用のパイル生地においてパイル部の起立性を保つことは、塗装の作業性及び塗面の品質を確保するために重要なことである。
【０００３】
そして、パイル部の起立性を保つためには、パイル部の剛性をある程度高める必要があるが、そのために、パイル部を撚糸で構成することがあった。撚糸は、複数の紡績糸あるいは長繊維を撚り合わせることによって単純な紡績糸と比べて剛性を高くできる。
【先行技術文献】
【特許文献】
【０００４】
【特許文献１】特願２００２−００１２００号公報
【特許文献２】特開２０１４−２３７０６８号公報
【発明の概要】
【発明が解決しようとする課題】
【０００５】
従来の塗装ローラ用のパイル生地は、撚糸からなるパイル部を地組織から起立させたものである。
図６は一般的な撚糸１の拡大図である。この撚糸１は、糸２と３とを撚糸１の中心軸線の周りに矢印Ａの方向に撚ったものである。この撚糸１を構成する上記糸２，３もそれぞれ２本の紡績糸を撚り合わせた撚糸であるが、これらの糸２，３の撚りの方向は、撚糸１の撚りの方向である矢印Ａとは反対の矢印Ｂ方向である。ただし、上記糸２，３は、撚糸ではなく単なる紡績糸でも同じことである。
このよう構成された撚糸１には、撚りを戻す方向、すなわち上記矢印Ａ方向とは反対のＢ方向の力が作用する。そのため、地組織から起立させたパイル部は、上記撚糸１の撚りを戻す方向の力が癖として残り、その癖の方向に全体が傾く傾向にある。
【０００６】
そのため、パイル生地に塗料を含ませて塗装面に押し付けると、上記パイル部が癖の方向に簡単に倒れてしまう。
そして、一旦、倒れたパイル部は塗料の粘性によって地組織側に密着し、倒れた状態が維持されて簡単には起立することはない。特に、塗料の粘度が高い場合には、起立状態が復活することはほとんどない。
【０００７】
このように、パイル部が倒れてしまった塗装ローラは、パイル部の空間がつぶれてしまっているので、再度塗料に浸しても、塗料の含み量が少なくなってしまう。そのため、１回塗料を含ませても、塗装作業中にすぐ塗料が不足してしまう。塗料が不足すれば、塗膜の色が薄くなったり、かすれが生じたりするので、塗装作業中に、何回も塗料を含ませなければならず、作業性が悪いという問題があった。
また、パイル部が倒れた状態では、その先端が塗装面に接触しないので、塗装面の凹部に塗料が届かなくて塗りむらや塗り残しができてしまうこともある。
【０００８】
上記のようにパイル部が倒れた状態の塗装ローラを用いて、上記凹部内をきれいに塗装しようとすれば、塗装面にローラを強く押し付けたり、必要以上の含み量を保持させたりしなければならない。
塗装面にローラを強く押し付けるようにすれば、それだけ作業者は疲れてしまう。
また、押し付け力を強くしなくても凹部に塗料が入り込むように、パイル生地に必要以上の塗料を保持させようとすれば、塗装ローラから塗料が垂れ落ちて周囲を汚してしまうこともあった。
いずれにしても、上記のような従来のパイル生地を用いた塗装ローラでは、パイル部の起立性が保たれず、塗装の作業性が悪いという問題があった。
【０００９】
この発明の目的は、パイル部の起立性が向上し、例えば粘度が高い塗料を用いるときにもパイル部の起立状態が保たれる、あるいは倒れても復活して、塗装の作業性が向上する塗装ローラ用の繊維構造体を提供することである。
【課題を解決するための手段】
【００１０】
第１の発明は、ローラ芯材に巻き付ける塗装ローラ用の繊維構造体であって、地組織と、この地組織の片面から起立させたカバリング糸からなるパイル部とを備えたことを特徴とする。
【００１１】
第２の発明は、上記カバリング糸が、芯糸の周囲に鞘糸が多重に巻き付けられたことを特徴とする。
【００１２】
第３の発明は、上記パイル部がカットパイルで構成されたことを特徴とする。
【発明の効果】
【００１３】
この発明によれば、パイル部の剛性が高くなり、パイル部の起立性が向上する。そのため、この発明の繊維構造体を用いた塗装ローラは、その使用過程でパイル部が倒れ難く、いつも起立した状態を保てる。したがって、塗装時にパイル部の先端が凹部に入り込みやすくなり、凹凸のある塗装面であっても安定した塗膜を実現できる。
また、使用過程でパイル部が起立した状態を保つので、従来のようにパイルが倒れて含み量を確保できないという問題など発生せず、いつも目的の含み量を一定に保つことができる。そのために、塗装ローラの一定の操作量あるいは塗装面への一定の押し付け力に対していつも安定した塗膜を実現できる。
さらに、含み量が不足すれば、それにともなって、塗装作業中に、何回も塗料を含ませたり、塗装面に強く押し付けたりしなければならず、その分、作業性が悪くなるが、この発明ではそのような問題も発生しない。
また、必要以上の塗料を含ませる必要がないので、塗装ローラから塗料が垂れ落ちて周囲を汚してしまうということもなくなる。
【００１４】
第２の発明によれば、多重にした鞘糸が芯糸を支持してカバリング糸の剛性をさらに高め、パイル部の起立性を一層向上させることができる。
【００１５】
第３の発明によれば、パイル部の先端を細くできるので、パイル部の先端が、小さな凹部にも入り込みやすくなる。したがって、この発明の繊維構造体を用いた塗装ローラは、凹凸のある塗装面をよりきれいに、作業性よく塗装することができる。
一般に、ループパイルはカットパイルよりも起立性は高いが、先端を細くしにくい。この発明ではパイル部をカバリング糸で構成したので、先端を細くできるカットパイルでも必要な起立性を実現することができる。
つまり、起立性を保持しながらパイル部の先端を細くすることもでき、このような繊維構造体を用いた塗装ローラは、繊細で均一な塗装を可能にする。
【図面の簡単な説明】
【００１６】
【図１】この発明の実施形態の繊維構造体を用いた、塗装ローラの外観斜視図である。
【図２】実施形態のパイル部を構成するカバリング糸の拡大図である。
【図３】塗装テストに用いた繊維構造体のパイル部の種類を示した表である。
【図４】実施形態の繊維構造体を用いた塗装ローラによる塗装テスト結果を示す写真である。
【図５】従来の繊維構造体を用いた塗装ローラによる塗装テスト結果を示す写真である。
【図６】撚糸の拡大図である。
【発明を実施するための形態】
【００１７】
以下に、この発明の実施形態を示す。
この実施形態の塗装ローラ用の繊維構造体は、図１，図２に示すように、ローラ芯材４の外周にこの発明の繊維構造体であるパイル生地５を巻きつけて接着するとともに、ローラ芯材４にローラフレーム６を取り付けたものである。このローラフレーム６は、ローラ芯材４を回転自在に支持するものであり、ローラ芯材４と反対側に塗装作業の際に作業者が握るハンドル７を備えている。
【００１８】
上記パイル生地５は、地組織８から起立させたパイル部９を備えているが、このパイル部９は、図２に示すカバリング糸１０で構成されている。なお、上記パイル生地５の地組織８及びパイル部９の形成方法は、一般的なパイル生地の製造方法を利用している。
また、上記カバリング糸１０は、芯糸１１の外周に第１の鞘糸１２を巻きつけるとともに、さらにその外周に上記第１の鞘糸１２の巻き方向と反対の巻き方向にした第２の鞘糸１３を巻き付けたものである。上記芯糸１１及び鞘糸１２，１３とも撚糸であるが、これらの糸は撚られていない長繊維や、紡績糸などで形成しても構わない。
【００１９】
このカバリング糸１０は、上記芯糸１１に第１，２の鞘糸１２，１３を巻きつけることによって剛性が高まり、このようなカバリング糸１０で構成されたパイル部９の起立性が向上する。また、カバリング糸１０は、撚糸と違って、初めから特定の方向に傾きやすいというような癖はほとんどない。
【００２０】
このように、カバリング糸１０は芯糸１１の起立状態を鞘糸１２，１３で支えることで起立性を保っているため、剛性が高く、例えば塗装面に押し付けられて傾いたとしても、起立状態を復帰させることができる。特に、この実施形態のカバリング糸１０は、鞘糸１２，１３を２重に巻き付けているため、鞘糸１２，１３が芯糸１１を支持してパイル部９の起立性を向上させる効果が高い。ただし、鞘糸は１重だけでもよいし、３重以上にしてもよく、求める特性に応じて重ね数はその都度選択してもよい。
なお、この実施形態では芯糸１１及び鞘糸１２，１３をポリエステル製にするとともに、芯糸１１に対し鞘糸１２，１３の直径を細くしている。
【００２１】
また、鞘糸１２，１３の巻き付けピッチによってカバリング糸１０の特性を変化させることもできる。鞘糸１２，１３の巻き付けピッチを小さくすれば、それだけ鞘糸１２，１３が芯糸１０を支持する力が強くなって、芯糸１０の起立性を維持できる。
さらに、内側の鞘糸１２の巻き付けピッチと外側の鞘糸１３の巻き付けピッチとを変えれば、両者の組み合わせによってカバリング糸１０の剛性や、パイル部９の起立性を微妙に調整することができる。
ただし、上記パイル部９の起立性は鞘糸のピッチだけでなく、各糸１１，１２，１３の材質や直径などによっても変わる。これら材質、直径、鞘糸の巻き付けピッチなどは、塗装ローラ用のパイル生地５として必要とされる剛性などの特性に応じて選択すればよい。このことは、鞘糸を１重、あるいは３重以上に巻かれる場合も同様である。
なお、芯糸１０よりも鞘糸の方を太くしてもよい。
【００２２】
この実施形態のパイル生地５を用いた塗装ローラの性能を確認するため、塗装テストを実施したので、その塗装テストについて以下に説明する。
塗装テストには、上記実施形態のパイル生地５を用いた塗装ローラ２種と、上記した従来例に相当するパイル生地を用いた塗装ローラ３種とを用い、テスト１〜５として白い壁面を塗装した。
【００２３】
テスト１〜５の塗装ローラに用いたパイル生地のパイル部は、図３に示すとおりである。すなわち、テスト１に用いた塗装ローラのパイル部には長さ約１７〔ｍｍ〕のカバリング糸、テスト２に用いた塗装ローラのパイル部には長さ約１０〔ｍｍ〕のカバリング糸を使用している。
また、テスト３に用いた塗装ローラのパイル部は綿状の糸、テスト４に用いた塗装ローラのパイル部は図６に示すような撚糸１、テスト５に用いた塗装ローラのパイル部には紡績糸を使用している。
【００２４】
上記テスト３の綿状の糸とは、短繊維を紡いだ毛羽立った糸であり、パイル生地の製造方法は他のパイル生地と同じである。ただし、この綿状の糸からなるパイル部は上記毛羽が連続してスポンジ状になっている。
そして、上記テスト３〜５のパイル部は、使用前の状態でその高さが約１０〔ｍｍ〕である。
また、上記パイル部はいずれも先端が切断されたカットパイルである。
【００２５】
テスト方法は、次のとおりである。
各テストとも、後で説明する方法で塗料を含ませたローラを用い、凹凸のある白い壁面を塗装する。そして、塗装状態を目視で比べた。
使用した塗料は、ベンジャミンムーア製の３３３リーガルセミグロス４８１Ｇの＃２０６５−２０（ロイヤルブルー）である。この塗料は、外壁用の防水性を備えたもので、比較的粘度が高いものである。
【００２６】
各テストでは、上記塗装ローラを塗料の入った容器内で塗料に浸し、容器の底面及び側面上を転がしながら１０往復させ、ローラ芯材４（図１参照）の表面まで塗料をしみこませる。その後、塗料が垂れない程度に、容器にセットされたネットを利用して余分な塗料を軽くしごき落とす。
上記のようにして塗料を含ませたローラで、壁面上に予め設定したエリア内を塗装した。具体的には、上記エリアにおいて向かって左端から上記塗装ローラを上下に往復させながら右へ移動して塗装を行なった。
そして、上記テスト１〜５のすべてを、同一人が同等の押し付け力を作用させて実施した。
【００２７】
テスト結果を図４，５に示す。
図４は、この実施形態のパイル生地を用いた塗装ローラによるテスト１，２の塗装後の壁面の写真である。図５は、従来のパイル生地を用いた塗装ローラによるテスト３，４，５の塗装後の壁面の写真である。
そして、この実施形態のパイル生地を用いたテスト１，２では、凹凸を有する壁面がむらなく塗料で覆われていることがわかった。つまり、パイル部９をカバリング糸１０で構成したパイル生地５を用いると、防水性を備え、粘度が高い塗料を用いても、パイル部９の起立性を維持でき、壁面の凹部にもパイル部９の先端が届くので、凹部もむらなく塗装できることを確認できた。
【００２８】
また、パイル部９の起立性が維持されるため、パイル部９の先端を凹部に接触させることができるとともに、塗料の含み量も十分なので、塗装ローラを塗装面に強く押し付けなくても、上記凹部をむらなく塗装することができる。そのため、従来のように、塗装作業者が疲れてしまうこともないし、塗料を含ませる回数も少なくでき、作業性が向上する。
さらに、パイル部９に、一度に必要以上の塗料を保持させる必要がないので、垂れ落ちた塗料によって周囲を汚してしまうようなこともない。
【００２９】
一方、テスト３では、塗装エリア全体に塗料が着いていない小さな白い点が残っている（図５参照）。この白い部分は、壁面の凹凸のうち、特に深い凹部に相当する部分である。
このテスト３で用いたパイル生地は、綿状の糸で構成されたパイル部を有するものであって、その表面がスポンジのようになっている。そのため、塗装面である壁面には初めから面で接触することになる。面状のパイル部の先端が、深い凹部の底部にまで入り込むことができないため、上記白い未塗装部が小さな点として残ってしまったものと考えられる。
【００３０】
図５に示す、撚糸１のパイル部を備えた塗装ローラのテスト４では、塗装されない白い点が多く残っている。特に塗装作業の後半となる右側部分に白点が多いことが分かる。また、図５では明確ではないが、実際には、塗装エリア中、左側部分と比べて右側部分の塗膜が全体的に薄くなって、壁面の白色が透けて見えるようになっていた。
このテスト４では、撚糸１からなるパイル部の起立性が悪く、凹部の塗装不良が発生しているだけでなく、塗装作業の後半になって塗料の料が不足していることが確認できた。
【００３１】
後半の塗料不足の原因としては、もともと十分な量の塗料を含むことができなったということと、パイル部が倒れてしまって塗装作業の前半に多くの塗料を吐き出してしまったということの２つが考えられる。また、これらいずれか一方だけでなく、双方が原因となっていることも考えられる。
初めから、十分な含み量を保持できなかったとすれば、それは、塗料容器の中で塗装ローラを転がしている間にパイル部が倒れ初め、粘度の高い塗料によって起立状態が保持できなくなってしまったことで、塗料を保持する空間が少なくなってしまったことが考えられる。
【００３２】
また、初期の含み量は十分であったが、塗装作業の前半にパイル部が倒れてしまい、その際に塗料が大量に吐き出され、後半に塗料不足になってしまったということも考えられる。
いずれにしても、塗装作業の後半になれば、撚糸１からなるパイル部はほとんど倒れてしまうので、凹部の塗り残し部分はさらに多くなってしまう。
【００３３】
テスト５は、テスト４と同様に、塗装作業の後半で、特に白い塗り残し部分が多くなるとともに、塗料不足による塗膜の薄さが表れている。
このことから、紡績糸からなるパイル部も、起立性を維持することが難しく、このようなパイル部を備えたパイル生地を塗装ローラに用いた場合には、塗り残しや塗りむらができてしまうことを確認できた。
したがって、上記テスト３〜５の塗装ローラを用いて、凹部を塗り残しなく塗装するためには、実施形態のパイル生地５を用いた塗装ローラを使用する場合と比べて、塗装面への押し付け力を強くしなければならない。
【００３４】
なお、上記テスト１〜５に用いたパイル生地のパイル部はカットパイルである。
一般的には、カットパイルよりもループパイルの方が、剛性を高くできて起立状態を維持しやすいが、ループ状の先端を細くしにくい。そのため、ループパイルの先端が小さな凹部に入り込まずに、凹部の塗り残しができる可能性がある。
言い換えれば、この実施形態では、カバリング糸からなるパイル部を用いることによって、カットパイルであっても剛性を維持して起立性を向上させながら、カットパイルの先端の繊細さのメリットを活かして、狭くて深い凹部にも対応できるようにしている。
ただし、用途に応じては、カバリング糸からなるパイル部に、ループパイルを用いてもよい。カバリング糸を用いれば、パイル部が、カットパイルであっても、ループパイルであっても、起立性を向上させることができる。
【産業上の利用可能性】
【００３５】
この発明の繊維構造体は、凹凸がある塗装面に、特に高粘度塗料を塗装するための塗装ローラ用として有用である。
【符号の説明】
【００３６】
４    ローラ芯材
５    パイル生地
８    地組織
９    パイル部
１０    カバリング糸
１１    芯糸
１２    鞘糸
１３    鞘糸
【図１】
0006594130.tif 000002
【図２】
0006594130.tif 000003
【図３】
0006594130.tif 000004
【図４】
0006594130.tif 000005
【図５】
0006594130.tif 000006
【図６】
0006594130.tif 000007